(57)【要約】【課題】電子と正孔の再結合を利用して発光する発光部を備えた電子装置のさらなる長寿命化を実現可能とした電子装置及び電子装置の発光制御方法を提供する。【解決手段】電子と正孔の再結合を利用して発光する発光部と、この発光部にパルス状の駆動信号を入力して発光部を断続的に発光させる駆動部とを有する電子装置において、駆動部は、駆動信号のデューティ比を発光部での発光を連続発光と見なせる値とするとともに、駆動信号のパルス幅及び発光部への電子及び正孔の注入量を、発光部に存在する欠陥準位において電子と正孔とが再結合することにより放出される再結合エネルギーで増殖または拡散する欠陥準位に電子と正孔の両方が捕獲されて再結合が生じることのない時間及び電子と正孔の注入量とする。【選択図】図３
2008211160.tif 000002
【特許請求の範囲】
【請求項１】
電子と正孔の再結合を利用して発光する発光部と、
この発光部にパルス状の駆動信号を入力して前記発光部を断続的に発光させる駆動部と
を有する電子装置において、
前記駆動部は、
前記駆動信号のデューティ比を、前記発光部での発光を連続発光と見なせる値とするとともに、
前記駆動信号のパルス幅及び前記発光部への電子及び正孔の注入量を、前記発光部に存在する欠陥準位において前記電子と前記正孔とが再結合することにより放出される再結合エネルギーで増殖または拡散する欠陥準位に前記電子と前記正孔の両方が捕獲されて再結合が生じることのない時間及び前記電子と前記正孔の注入量とした
ことを特徴とする電子装置。
【請求項２】
前記駆動信号のパルス幅をＷ、単位時間当たりに前記欠陥準位において発生する前記電子と前記正孔の再結合の発生数である再結合レートをＵとして、Ｗ＜１／Ｕであることを特徴とする請求項１に記載の電子装置。
【請求項３】
それぞれ異なる複数の前記欠陥準位が活性状態で存在する場合に、最も大きい値となる前記再結合レートから前記駆動信号のパルス幅及び前記電子及び前記正孔の注入量を設定したことを特徴とする請求項２に記載の電子装置。
【請求項４】
前記再結合レートは、前記電子のキャリヤ濃度と前記欠陥準位に捕獲される前記電子のキャリヤ捕獲係数の積の値と、前記正孔のキャリヤ濃度と前記欠陥準位に捕獲される前記正孔のキャリヤ捕獲係数の積の値うち、大きい方の積の値としたことを特徴とする請求項２または請求項３に記載の電子装置。
【請求項５】
電子と正孔の再結合を利用して発光する発光部にパルス状の駆動信号を入力して前記発光部を断続的に発光させる電子装置の発光制御方法において、
前記駆動信号のデューティ比を、前記発光部での発光を連続発光と見なせる値とするとともに、
前記駆動信号のパルス幅と前記発光部への前記電子及び前記正孔の注入量を、前記発光部に存在する欠陥準位において前記電子と前記正孔とが再結合することにより放出される再結合エネルギーで増殖または拡散する欠陥準位に前記電子と前記正孔の両方が捕獲されて再結合が生じることのない時間及び前記電子と前記正孔の注入量とする
ことを特徴とする電子装置の発光制御方法。
【発明の詳細な説明】
【技術分野】
【０００１】
本発明は、電子装置及び電子装置の発光制御方法に関するものであり、特に、電子と正孔の再結合を利用して発光する発光部を備えた電子装置及び電子装置の発光制御方法に関するものである。
【背景技術】
【０００２】
昨今、投光装置や照明装置などの光源として、ＰＮ接合領域での電子と正孔の再結合を利用して発光する発光部を備えた電子装置が用いられることが多くなっている。特に、ＰＮ接合を構成するＰ型半導体層とＮ型半導体層との間には、量子井戸活性層などの活性層を設けて効果的に発光を生じさせる発光構造を用いた電子装置も知られている。
【０００３】
このような発光部を備えた電子装置では、発光部のＰＮ接合を構成しているＮ型半導体層側に対してＰ型半導体層側に正電圧を印加することにより、自由電子及び自由正孔からなるキャリヤを活性層に注入し、活性層において電子と正孔を再結合させることにより発光現象を生じさせている。この発光現象は、Ｐ型半導体層側に所定の大きさの正電圧を印加し続ける限り活性層にキャリヤが逐次供給されるので、発光状態が維持されて連続的に発光した状態となっている。
【０００４】
なお、発光部では、正電圧の印加による通電にともなって、Ｎ型半導体層やＰ型半導体層などの半導体層部分の抵抗によるジュール熱が発生し、このジュール熱に起因した熱エネルギーによって半導体層に劣化が生じ、発光部の光出力を低下させていることが知られている。
【０００５】
さらに、発光部の半導体層部分には、電子や正孔からなるキャリヤを捕獲する欠陥準位があらかじめ存在するとともに、この欠陥準位で電子・正孔再結合による電子と正孔の再結合が生じた際に、この再結合にともなって放出された再結合エネルギーが光エネルギーではなく熱エネルギーとして放出されることにより、ジュール熱に起因した熱エネルギーと融合してキャリヤを捕獲する欠陥準位の増殖または拡散を促進させることとなり、発光部の光出力、すなわち輝度を低下させていることが本発明者らの研究によって明らかとなった。
【０００６】
したがって、キャリヤが注入される電流注入型の発光部では、連続駆動させた場合に発生するジュール熱の熱エネルギーと、発光部の半導体層部分に存在する欠陥準位での発光をともなわない電子・正孔再結合に起因した熱エネルギーの融合によって、キャリヤを捕獲する欠陥準位が増殖または拡散し、輝度の低下としてあらわれる光出力の減少を生じさせ、所望の輝度が得られなくなることにより発光部に寿命が生じることとなっていた。
【０００７】
そこで、従来では、発光部の半導体層部分に生じる欠陥準位そのものの濃度を減少させることにより、発光部の寿命を確保して発光部を備えた電子装置の長寿命化を図っていた。
【０００８】
あるいは、発光部にはパルス化した駆動信号を入力して、発光部を交互にオン状態とオフ状態とすることにより断続的に発光させて発光部での発熱を抑制して発光部を長寿命化し、発光部を備えた電子装置の長寿命化を図っていた。特に、発光部を備えた電子装置では、パルス化した駆動信号の周期と、駆動信号のパルス幅の比であるデューティ比の値を小さくすることで発光部における発熱を抑制し、発光部の寿命を延ばすことが行われている（例えば、特許文献１参照。）。
【特許文献１】国際公開第２００４／０５７５６１パンフレット
【発明の開示】
【発明が解決しようとする課題】
【０００９】
しかしながら、パルス化した駆動信号で発光部を駆動させた場合でも、発光部の寿命は十分なものとはなっていなかった。すなわち、発光部において発生するジュール熱は、駆動信号のデューティ比を小さくすることによって抑制可能ではあるが、期待できる温度の抑制効果が小さく、しかも、発光部が周囲の温度よりも低い温度となることがないためである。
【００１０】
本発明者らは、このような現状に鑑み、発光部を長寿命化させることにより発光部を備えた電子装置の長寿命化を実現させるべく研究開発を行うことにより、本発明を成すに至ったものである。
【課題を解決するための手段】
【００１１】
本発明の電子装置では、電子と正孔の再結合を利用して発光する発光部と、この発光部にパルス状の駆動信号を入力して発光部を断続的に発光させる駆動部とを有する電子装置において、駆動部は、駆動信号のデューティ比を発光部での発光を連続発光と見なせる値とするとともに、駆動信号のパルス幅及び発光部への電子及び正孔の注入量を、発光部に存在する欠陥準位において電子と正孔とが再結合することにより放出される再結合エネルギーで増殖または拡散する欠陥準位に電子と正孔の両方が捕獲されて再結合が生じることのない時間及び電子と正孔の注入量とした。
【００１２】
特に、駆動信号のパルス幅をＷ、単位時間当たりに欠陥準位において発生する電子と正孔の再結合の発生数である再結合レートをＵとして、Ｗ＜１／Ｕとしたことに特徴を有するものである。
【００１３】
さらに、それぞれ異なる複数の欠陥準位が活性状態で存在する場合に、最も大きい値となる再結合レートから駆動信号のパルス幅及び電子及び正孔の注入量を設定したことにも特徴を有するものである。
【００１４】
さらに、再結合レートは、電子のキャリヤ濃度と欠陥準位に捕獲される電子のキャリヤ捕獲係数の積の値と、正孔のキャリヤ濃度と欠陥準位に捕獲される正孔のキャリヤ捕獲係数の積の値うち、大きい方の積の値としたことにも特徴を有するものである。
【００１５】
また、本発明の電子装置の発光制御方法では、電子と正孔の再結合を利用して発光する発光部にパルス状の駆動信号を入力して発光部を断続的に発光させる電子装置の発光制御方法において、駆動信号のデューティ比を発光部での発光を連続発光と見なせる値とするとともに、駆動信号のパルス幅と発光部への電子及び正孔の注入量を、発光部に存在する欠陥準位において電子と正孔とが再結合することにより放出される再結合エネルギーで増殖または拡散する欠陥準位に電子と正孔の両方が捕獲されて再結合が生じることのない時間及び電子と正孔の注入量とすることとした。
【発明の効果】
【００１６】
本発明によれば、電子装置の発光部に入力するパルス状の駆動信号のデューティ比を発光部での発光を連続発光と見なせる値とするとともに、駆動信号のパルス幅と電子及び正孔の注入量を、発光部に存在する欠陥準位において電子と正孔とが再結合することにより放出される再結合エネルギーで増殖または拡散した欠陥準位に電子と正孔の両方が捕獲されて再結合が生じることのない時間及び電子と正孔の注入量とすることによって、欠陥準位において電子と正孔とが再結合することを抑制できるので、電子と正孔の再結合により放出される再結合エネルギーの発生を防止できる。
【００１７】
したがって、電子装置の発光部では、欠陥準位の増殖または拡散にともなう劣化の進行を抑制できるので発光部を長寿命化することができ、発光部を備えた電子装置の長寿命化を図ることができる。
【発明を実施するための最良の形態】
【００１８】
本発明の電子装置及び電子装置の発光制御方法では、電子装置に設けた電子と正孔の再結合を利用して発光する発光部に駆動部からパルス状の駆動信号を入力して発光部を断続的に発光させているものであり、特に、駆動信号は、デューティ比を発光部での発光を連続発光と見なせる値とする一方で、駆動信号のパルス幅と発光部への電子及び正孔の注入量を、発光部に存在する欠陥準位において電子と正孔とが再結合することにより放出される再結合エネルギーで増殖または拡散した欠陥準位に電子と正孔の両方が捕獲されて再結合が生じることのない時間及び電子と正孔の注入量として、欠陥準位における電子と正孔の再結合を抑制しているものである。
【００１９】
ここで、欠陥準位での電子・正孔再結合の理論を簡単に説明すると、欠陥濃度Nt[cm-3]あたりの欠陥準位の電子・正孔再結合レートＵは、次式で与えられることが知られている。
Ｕ = vth:nσn vth:pσp(p・n - ni2) / 
(σp(p + niexp{(Ei-Et)/kT}) +σn(n + ni exp{(Et-Ei)/kT})）
ここで、
Ｕ  :電子・正孔再結合レート            [1/sec]
vth:n:電子の熱速度(=√(3kT/mn*))       [cm/sec]
vth:p:正孔の熱速度(=√(3kT/mp*))       [cm/sec]
ｋ  :  ボルツマン定数                  [J/K]
Ｔ  :絶対温度                          [K]
mn* ：電子の有効質量                   [kg]
mp* ：正孔の有効質量                   [kg]
σn :欠陥準位の電子に対する捕獲断面積  [cm2]
σp :欠陥準位の正孔に対する捕獲断面積  [cm2]
ｎ  : 電子濃度                         [cm-3]
ｐ  : 正孔濃度                         [cm-3]
ni  :真性キャリヤ濃度                  [cm-3]
Ei  :真性フェルミ準位                  [J]
Et  :欠陥準位                          [J]
【００２０】
上式は、発光部に電子または正孔からなるキャリヤが注入されている動作状態、すなわち発光部が所定の通電状態となっている場合では、次式のように近似される。
Ｕ≒  n・Cn p・Cp/ ( n・Cn + p・Cp)、
ここで、
Cn: 欠陥準位の電子捕獲係数(Cn=vth:n・σn)    [cm3/sec]
Cp: 欠陥準位の正孔捕獲係数(Cp=vth:p・σp)    [cm3/sec]
【００２１】
通常、欠陥準位の電子に対する捕獲係数Cn、及び欠陥準位の正孔に対する捕獲係数Cpは、それぞれ異なるので、上式はさらに近似される。その場合の欠陥濃度あたりの電子・正孔再結合レートＵは、
Ｕ≒n・Cn、 (nCn<< pCp)    [1/sec]、
Ｕ≒p・Cp、 (nCn>> pCp)    [1/sec]、
となる。これは、欠陥準位の電子・正孔再結合レートが、キャリヤ捕獲レートの遅い方で律速されることを意味している。
【００２２】
さらにこの式を考察すると、欠陥１つにおける欠陥準位で電子と正孔を再結合させないようにするには、欠陥準位で電子と正孔が再結合するのに要する時間未満でキャリヤの注入を行えばよいこととなる。
【００２３】
ここで、欠陥１つにおける欠陥準位で電子と正孔を再結合させないようにするには、欠陥準位で電子と正孔が再結合するのに要する時間未満でキャリヤの注入を行えばよいが、仮に欠陥準位に電子と正孔のいずれか一方が拘束されていたとしても、他方の正孔または電子が欠陥準位に拘束されなければ電子と正孔の再結合が生じない。
【００２４】
したがって、再結合レートは、電子のキャリヤ濃度と欠陥準位に捕獲される電子のキャリヤ捕獲係数の積の値と、正孔のキャリヤ濃度と欠陥準位に捕獲される正孔のキャリヤ捕獲係数の積の値のうち、大きい方の積の値としても何ら問題はない。
【００２５】
すなわち、電子・正孔再結合レートＵを律速するキャリヤ捕獲レートの逆数、つまり、nCn << pCpの場合には1/n・Cn[sec]、nCn >> pCpの場合には1/p・Cp[sec]未満で、キャリヤを注入すればよい。
【００２６】
したがって、nCn << pCpの場合にはC = Cnとするとともに、キャリヤ濃度は電子濃度とし、nCn>> pCpの場合にはC = Cpとするとともに、キャリヤ濃度は正孔濃度として、駆動信号のパルス幅をＷ[sec]、欠陥準位における電子・正孔再結合レートを律速している欠陥のキャリヤ捕獲係数をＣ[cm-3/sec]とすると、欠陥準位での電子・正孔再結合を抑止するための発光部の駆動条件は、駆動信号のパルス幅が、Ｗ ＜ １／ｎＣ ＝ １／Ｕ [sec/1パルス]の条件を満たすことである。言い換えれば、駆動信号のパルス幅を欠陥準位に電子と正孔の両方が捕獲されて再結合が生じるのに要する時間よりも短くすればよいということである。
【００２７】
なお、Ｗ ＜ １／ｎＣ [sec/1パルス]における右辺の１は、駆動信号の１パルスにおけるパルス幅に相当する発光部がオン状態となっている時間において、１つの欠陥準位に捕獲されるキャリヤの数量、つまり１パルスあたりのキャリヤ捕獲量（個/１パルス）を意味している。したがって、前記条件式のＷは、欠陥１つにおける欠陥準位において、電子・正孔再結合を１回も生じさせないための、駆動信号のパルス幅を与えていることとなっている。
【００２８】
ここで、駆動信号の周期及び駆動信号のデューティ比を設定する場合には、駆動信号のパルス幅Ｗが「Ｗ＜１／Ｕ」の条件を満たしていれば、周期またはデューティ比を自由に設定することができ、デューティ比の値をできるだけ大きくすることによって、発光部が発光しないオフ状態の期間を小さくして、発光部を十分な輝度で見かけ上連続発光させながら長寿命とすることができる。
【００２９】
すなわち、輝度を稼ぎたい場合には、駆動信号の周期を小さくして、「Ｗ＜１／ｎＣ」の条件を満たしながら駆動信号のデューティ比をできるだけ大きくすることにより、所定の時間内において駆動信号がオン状態となっている時間を長くすることができることによって、高輝度とすることができる。しかも、駆動信号のパルス幅は、「Ｗ＜１／ｎＣ」の条件を満たすことにより発光部を長寿命とすることができる。
【００３０】
このように、本発明では、発光部を駆動させている駆動信号のパルス幅と、発光部への電子及び正孔の注入量、すなわち発光部に通電する電流の通電量が重要であり、そのパルス幅及び通電量を発光部の半導体層部分に内在する欠陥準位での電子・正孔再結合レートに基づいて設定することにより、欠陥の増殖を抑制して発光部の長寿命化を図っているものであり、単に駆動信号のデューティ比を小さくして長寿命化を図るものではない。なお、駆動信号のパルス幅は、発光部がオン状態となっている時間であって、説明の便宜上、以下においては「素子駆動時間」と言うこととする。
【００３１】
なお、発光部の半導体層部分には、単一の欠陥準位だけが存在するのではなく、複数の欠陥準位が存在していることが多い。
【００３２】
そこで、素子駆動時間（駆動信号のパルス幅）、及び発光部への電子及び正孔の注入量を規定する駆動信号の電流値は、抑制したい欠陥準位に合わせた素子駆動時間及び電流値を設定すれば、その欠陥準位の原因となっている欠陥による素子劣化を抑制することができる。
【００３３】
すなわち、たとえば、電子・正孔再結合レートが異なる欠陥種１と、欠陥種２とが存在する場合、欠陥種１の電子・正孔再結合レートn1C1と、欠陥種２の電子・正孔再結合レートn2C2のうち、抑制したい方の欠陥種の電子・正孔再結合レートに基づいて素子駆動時間及び駆動信号の電流値を設定することにより、その欠陥種による素子劣化を抑制することができる。
【００３４】
あるいは、より大きい値となっている電子・正孔再結合レートを選択した場合には、その電子・正孔再結合レートに対応した欠陥種だけでなく、小さい値の電子・正孔再結合レートに対応した欠陥種による素子劣化を抑制することができ、最も大きい値の電子・正孔再結合レートを選択することによって、発光素子の寿命を最も延長させることができる。
【００３５】
また、発光素子に対して所要の駆動信号を出力して、発光素子の発光制御を行っている発光制御回路では、出力した駆動信号の出力時間と、出力した駆動信号における素子駆動時間及び駆動信号のデューティ比から、発光素子が発光している発光時間を逐次累計した累計時間を記憶し、この発光時間の累計時間に応じて、駆動信号のパルス幅を変更してもよい。
【００３６】
すなわち、たとえば、発光時間の累計時間の値が小さい間は、欠陥の数が少ないことにより素子駆動時間を比較的長く設定しておき、発光時間の累計時間の値が大きくなって、自然劣化などの影響にもよって欠陥の数が増大するにつれて、素子駆動時間を漸次短くしてもよい。
【００３７】
以下において、図面に基づいて本発明の実施形態を具体的に説明する。図１に示すように、本実施形態の電子装置10は、電子と正孔の再結合を利用して発光する発光素子を備えた発光部20'と、この発光部20'にパルス状の駆動信号を入力して発光部20'を断続的に発光させる駆動部30とを備えている。
【００３８】
ここで、電子装置10としては何であってもよく、たとえば発光素子を備えた照明装置、表示装置などであり、照明装置としては、具体的には、所定波長の光を照射するように調整した照明具、自動車または自動二輪車若しくは自転車などのヘッドライト、サーチライト、懐中電灯、ペンライト、液晶表示装置用のバックライトなどが挙げられる。また、表示装置としては、信号機、警告灯などのように１つあるいは複数の発光ダイオードなどによって構成される装置である。
【００３９】
発光部20'の発光素子は、以下においては、II−VI族化合物半導体であるセレン化亜鉛（ZnSe）系白色ＬＥＤ（Light Emitting Diode）、及びIII−Ｖ族化合物半導体である窒化ガリウム（ＧａＮ）系紫外ＬＥＤで実施した例を示すが、発光素子は結晶材料で構成される発光素子に限定されるものではなく、Ｐ型半導体層とＮ型半導体層で挟まれた量子井戸層などによる活性層を備えたいわゆるキャリヤ注入型の発光素子であればよい。
【００４０】
本実施形態の発光素子であるZnSe系白色ＬＥＤ20は、ｎ型ドーパントとして塩化亜鉛（ZnCl2）を用いて形成したＮ型半導体層21と、ｐ型ドーパントとして窒素（N2）ガスを用いて形成したＰ型半導体層22とで、ZnCdSe/ZnSe多重量子井戸活性層23を挟んだPIN型ダイオードとして構成されている。
【００４１】
Ｎ型半導体層21及びＰ型半導体層22は、それぞれ電極を介して駆動部30の発光制御回路に接続しており、この発光制御回路によってZnSe系白色ＬＥＤ20に駆動信号として所定の駆動パルス電流を入力し、ZnSe系白色ＬＥＤ20を断続的に発光させている。発光制御回路では、駆動パルス電流における素子駆動時間を適正に調整して出力している。
【００４２】
本実施形態のZnSe系白色ＬＥＤ20は、具体的には、導電性ｎ型ZnSe単結晶（１００）を基板として構成しており、この基板の下面にはチタン（Ti）膜及び金（Au）膜を積層させて電極を形成している。
【００４３】
単結晶ZnSe基板上には、分子線エピタキシー（Molecular Beam Epitaxiy:MBE）法によって、以下の半導体層を形成している。なお、各半導体層の形成時には、純度６ナインの亜鉛（Zn）、マグネシウム（Mg）、カドミウム（Cd）、硫黄（Ｓ）、セレン（Se）、テルル（Te）をクヌーセン・セルによって適宜供給し、エピタキシャル薄膜結晶を成長させている。
【００４４】
単結晶ZnSe基板上には、ｎ型ドーパントとして塩化亜鉛（ZnCl2）を添加しながら約１．０μｍのn-ZnSeバッファ層と、約０．５μｍのn-ZnMgSSeクラッド層を形成して、単結晶ZnSe基板とともにＮ型半導体層21を構成している。なお、n-ZnSeバッファ層における有効キャリヤ濃度は７×1017cm-3、n-ZnMgSSeクラッド層における有効キャリヤ濃度は５×1017cm-3とした。
【００４５】
n-ZnMgSSeクラッド層の上面には、約０．０３μｍのi-ZnSeキャリア閉じ込め層と、約０．０１μｍのZnCdSe/ZnSe多重量子井戸活性層23と、約０．０３μｍのi-ZnSe層を順次形成し、このi-ZnSe層上にはＰ型半導体層22を形成している。
【００４６】
Ｐ型半導体層22は、約０．５μｍのp-ZnMgSSe層と、約０．５μｍのp-ZnSe層と、約４０ｎｍの多重量子井戸ZnSe/ZnTe層と、約４０ｎｍのp-ZnTeコンタクト層を順次積層させて構成しており、p-ZnTeコンタクト層の上面には金（Au）を蒸着して金属電極を形成している。p-ZnMgSSe層における有効キャリヤ濃度は３×1016cm-3、p-ZnSe層における有効キャリヤ濃度は４×1017cm-3、p-ZnTeコンタクト層における有効キャリヤ濃度は２×1019cm-3とした。
【００４７】
ここで、多重量子井戸ZnSe/ZnTe層は超格子電極と呼ばれ、ｐ型ZnSe結晶に疑似オーミック電極層を形成するために設けているものであり、p-ZnSe層上に超格子電極用多重量子井戸ZnSe/ZnTe層を設けてp-ZnTeコンタクト層を設けることにより、共鳴トンネル効果によって正孔をp-ZnSe層とp-ZnTeコンタクト層との間で輸送可能としている。
【００４８】
このように構成したZnSe系白色ＬＥＤ20（以下、単に「ＬＥＤ素子」という。）をクライオスタットの試料ホルダに固定して、クライオスタット内を10-4Pa以下とし、ＬＥＤ素子を駆動パルス電流で駆動した。
【００４９】
図２は、クライオスタット内の試料ホルダの温度を３３３Ｋとし、ＬＥＤ素子20に注入する駆動パルス電流の密度を２０A/cm2として、加速劣化試験条件下で測定した素子駆動時間をパラメータとした素子駆動実験の結果である。
【００５０】
この素子駆動実験では、駆動パルス電流の周期を10ｍsecとして、各駆動パルス電流の素子駆動時間（駆動パルス電流のパルス幅）を、7.5msec、5msec、1msecとしてそれぞれ計測するとともに、比較対象としてＬＥＤ素子20に対して常時通電して連続動作させた場合の計測を行った。なお、図２では、駆動パルス電流における時間は、駆動パルス電流における素子駆動時間部分の累計時間である。
【００５１】
ＬＥＤ素子20を連続動作させた場合には、半減寿命が約３時間であるのに対して、素子駆動時間を5msecとした場合には、半減寿命が約８０時間となり、約２５倍に改善されることがわかる。特に、素子駆動時間を5msecとした場合には、実際の素子駆動時間は約１６０時間となる。
【００５２】
図３は、ＬＥＤ素子20の半減寿命の素子駆動時間依存性を示すグラフである。なお、グラフの縦軸の半減寿命は、連続動作に換算した値としている。このグラフから、ＬＥＤ素子20の寿命が駆動パルス電流における素子駆動時間（駆動パルス電流のパルス幅）に依存することは明らかである。特に、素子駆動時間が１×10-2secよりも短くなった場合には、ＬＥＤ素子20の半減寿命が１００時間を超え、連続動作させた場合の半減寿命の約５０倍に達することがわかる。
【００５３】
なお、このように素子駆動時間を短くしたことが、前述した条件式：Ｗ＜１／ｎＣ（ｓｅｃ/１パルス）を満たしていることによるものであることを説明する。
【００５４】
まず、ＬＥＤ素子20を連続動作させた場合における素子劣化の原因について説明する。この素子劣化は、Ｐ型半導体層22にアクセプタとして添加した窒素に起因したH0欠陥と呼ばれる複合欠陥において自由正孔の捕獲が生じ、その後、ＬＥＤ素子20の動作中に活性層23からＰ型半導体層22にオーバーフローした電子が捕獲されることによって、H0欠陥準位で電子と正孔の非発光による再結合が生じ、この再結合によって放出されたエネルギーによってH0欠陥が活性層に拡散することによって生じていることが知られている。すなわち、H0欠陥による電子と正孔の同時捕獲であるキャリヤ捕獲が素子劣化のドライビング・フォースとなっている。
【００５５】
このH0欠陥におけるキャリヤ捕獲断面積σは、ダブルキャリヤ過渡容量分光法（Double Carrier Deep Level Transient Spectroscopy: DC-DLTS）による測定によって、自由正孔に対しては10-22[cm2]、自由電子に対しては10-18[cm2]であることが知られており、ＬＥＤ素子20の動作中では、キャリヤの注入によって、H0欠陥準位の電子捕獲レートnCn= 108(1/sec)、正孔捕獲レートpCp = 102(1/sec)となり、nCｎ >> pCpであるので、H0欠陥準位における欠陥濃度あたりの電子・正孔再結合割合Ｕは、U≒pCp= 102(1/sec)で与えられ、正孔捕獲で律速されている。
【００５６】
したがって、このH0欠陥準位での電子と正孔の再結合を抑制するためには、素子駆動の条件式をＷ＜１／ｐＣｐとし、素子駆動時間ＷをＷ＜10-2secにすればよい。
【００５７】
この条件（Ｗ＜10-2sec）は、図３に示す実験値とよく一致していることがわかる。すなわち、ＬＥＤ素子20は、Ｗ＜10-2secの条件で駆動させると、H0欠陥準位における正孔または電子の捕獲が抑制されることによって電子と正孔の再結合を抑制でき、H0欠陥の増殖または拡散が抑制されることとなり、素子劣化を抑制して長寿命化することができる。
【００５８】
図３のグラフにおける素子駆動時間が１×10-３sec ＜ W ＜ １×10-６secの領域では、素子寿命が約１００時間で飽和したような状態となっているのに対し、W ＞ １×10-6secの領域では、素子寿命のさらなる延長が見られる。これは、H0欠陥とは異なる欠陥が存在していることを示しているものである。
【００５９】
H0欠陥と異なる欠陥としては、Ｐ型半導体層22において増殖する補償型のドナ性欠陥が知られている。特に、このドナ性欠陥も、欠陥準位での電子と正孔の非発光による再結合によって生じたエネルギーで増殖または拡散することが知られている。
【００６０】
ドナ性欠陥におけるキャリヤ捕獲断面積σは、過渡容量分光法による測定によって、自由正孔に対して10-17[cm2]であることが知られており、正孔の熱速度ｖthが2×107[cm/sec]であるので、Ｗ＜１／ｎＣの条件式から、素子駆動時間Ｗ＜10-7secが要求されることとなる。
【００６１】
したがって、素子駆動時間Ｗを10-7sec未満とした場合には、ドナ性欠陥における欠陥準位での正孔または電子の捕獲を抑制できるので電子と正孔の再結合を抑制でき、ドナ性欠陥の増殖または拡散が抑制されることとなり、素子劣化を抑制して長寿命化することができ、図３のグラフに示された実験値とよく一致していることがわかる。
【００６２】
このように、図３に示されるように、ＬＥＤ素子20では、素子駆動時間Ｗを短くすればするほど長寿命化が可能であることは明らかである。
【００６３】
特に、ＬＥＤ素子20に異なる欠陥種に起因した欠陥準位が存在する場合には、最も短時間でキャリヤの捕獲が生じる欠陥種、すなわち、電子・正孔再結合レートｎＣが最も大きい欠陥種に対して、Ｗ＜１／ｎＣから素子駆動時間Ｗを決定することにより、最長の素子寿命を得ることができる。
【００６４】
なお、ＬＥＤ素子20に異なる欠陥種に起因した欠陥準位が存在場合には、それぞれの欠陥種の欠陥準位に合わせた素子駆動時間Ｗを適宜選択することによって、抑制対象の欠陥種の欠陥準位における電子・正孔再結合を効果的に抑制でき、その欠陥種の欠陥の増殖または拡散を効果的に抑制できる。
【００６５】
図３に示される素子寿命の測定実験の結果は、逆に利用することによって、素子劣化を律速している欠陥準位における電子・正孔再結合レートの決定に用いることができる。すなわち、図３のグラフにおいて、素子寿命が大きくステップアップしている素子駆動時間の逆数が電子・正孔再結合レートであって、H0欠陥やドナ性欠陥などにおける電子・正孔再結合レートの値となっている。
【００６６】
図３のグラフに示される素子駆動時間Ｗの短時間化による素子寿命の延長効果は、前述したように素子駆動時間Ｗの短時間化によって欠陥準位に電子と正孔が捕獲されて再結合することを抑制することによるものであるが、素子駆動時間Ｗの短時間化によって駆動パルス電流のデューティ比が小さくなったことにより、ＬＥＤ素子に発生するジュール熱が抑制されてＬＥＤ素子の温度上昇が抑制され、長寿命化されていることも考えられる。
【００６７】
そこで、駆動パルス電流のデューティ比と、ＬＥＤ素子の温度との関連性を検証した。図４は、所定のデューティ比とした際における活性層の温度の測定結果に基づくグラフである。ここで、活性層の温度は基礎実験から見積もっており、発光スペクトルの温度によるピークシフト特性と、発光スペクトルのピークシフトのデューティ比依存性とを比較することで見積もった。
【００６８】
図４に示すように、デューティ比を小さくした場合には、活性層の温度が低下することが確認され、特に、約３４４Ｋから約３３４Ｋに低下した。なお、この実験は、ＬＥＤ素子20を10-4Pa以下で温度を３３３Ｋとしたクライオスタット内に収容して行った。ＬＥＤ素子20に印加した駆動パルス電流は、周期を２０msecで固定とし、素子駆動時間を１〜１０msecとした矩形波とした。駆動パルス電流の電流密度は２０A/cm2、オフセット電圧は約−１０Ｖとし、素子駆動時間中の印加電圧は約２．５Ｖであった。
【００６９】
図３のグラフが得られた実験では、デューティ比は５０％としており、図４に示されるグラフから、温度の低下は５℃程度であると見積もられる。
【００７０】
仮に、３４４Ｋから３３４Ｋまで低下したと考えた場合、図５に示すH0欠陥に起因した素子劣化におけるＬＥＤ素子20の半減寿命の１／Ｔ特性グラフによると、３４３Ｋでの素子寿命が約２時間で、３３４Ｋでの素子寿命が約１０時間であることから、純粋な温度低下によるＬＥＤ素子の長寿命化の効果は約５倍と見積もることができる。したがって、図３に示されるように約５０倍の効果が得られるものではなく、素子寿命の延長効果が素子駆動時間の短時間化に因るものであることは明らかである。ここで、１０００／３４４[K]≒２．９[1/K]、１０００／３３４[K]≒３．０[1/K]である。
【００７１】
同様に、図６に示すドナ性欠陥に起因した素子劣化におけるＬＥＤ素子の半減寿命の１／Ｔ特性グラフによると、３４４Ｋでの素子寿命が約３０時間で、３３４Ｋでの素子寿命が約６０時間であることから、純粋な温度低下によるＬＥＤ素子の長寿命化の効果は約２倍と見積もることができる。したがって、図３に示されるように約１３倍の効果が得られるものではなく、素子寿命の延長効果が素子駆動時間の短時間化に因るものであることは明らかである。
【００７２】
また、デューティ比を小さくしたことによって発熱が抑制され、ＬＥＤ素子の寿命が延長されているのであれば、デューティ比は変えずに素子駆動時間を短くしただけで図３のグラフに示されるように素子寿命に２段階のステップをともなう延長効果があらわれることは説明できない。
【００７３】
したがって、測定されたＬＥＤ素子の素子寿命の延長効果は、デューティ比を小さくしたことによるＬＥＤ素子の温度低下に起因した効果でないことは明らかである。
【００７４】
図７は、ＬＥＤ素子20に入力した駆動パルス電流の素子駆動時間を５msecの一定値として、デューティ比を変えてＬＥＤ素子20の半減寿命を測定した結果に基づくグラフである。ここで、クライオスタット内の温度は３３３Ｋとし、ＬＥＤ素子20に通電させる駆動パルス電流の電流密度を２０A/cm2とした。駆動パルス電流のオフセット電圧は０Ｖとした。
【００７５】
図７に示すように、ＬＥＤ素子20の素子寿命がデューティ比に依存しないことは明らかであり、ＬＥＤ素子20を長寿命化するためには、駆動パルス電流の素子駆動時間（パルス幅）の制御のみが重要であることがわかる。
【００７６】
以下において、III−Ｖ族化合物半導体である窒化ガリウム（ＧａＮ）系紫外ＬＥＤの場合について説明する。
【００７７】
GaN系紫外ＬＥＤ素子は、ｎ型ドーパントとしてモノシラン（SiH4）を供給源としたシリコン（Si）を用いて形成したＮ型半導体層と、ｐ型ドーパントとしてメチルシクロペンタジエニル・マグネシウム（（C5H5）2Mg）を供給源としたマグネシウム（Mg）を用いて形成したＰ型半導体層とで、InGaN/GaN多重量子井戸活性層を挟んだPIN型ダイオードとして構成されている。
【００７８】
GaN系紫外ＬＥＤ20は、具体的には、単結晶サファイア基板（０００１）を用いて構成しており、この基板上には、有機金属気相エピタキシー（Metal Organic Vapor Phase Epitaxiy: MOVPE）法によって、以下の半導体層を形成している。なお、各半導体層の成長には、水素をキャリヤガスとして、ガリウムを供給するための液体トリメチル・ガリウム（Ga(CH3)3）、窒素を供給するためのアンモニア（NH3）、アルミニウムを供給するためのトリメチル・アルミニウム（Al(CH3)3）、固体トリメチル・インジウム（In(CH3)3）を適宜供給し、単結晶サファイア基板上にエピタキシャル薄膜結晶を成長させている。
【００７９】
単結晶サファイア基板上には、ｎ型ドーパントとしてシリコン（Si）を添加しながら約５．０μｍのn-GaNバッファ層と、約０．５μｍのn-AlGaNクラッド層を形成してＮ型半導体層を構成している。なお、n-GaNバッファ層における有効キャリヤ濃度は2×1018cm-3、n-AlGaNクラッド層における有効キャリヤ濃度は５×1017cm-3である。
【００８０】
n-AlGaNクラッド層の上面には、約０．０３μｍのi-GaNキャリア閉じ込め層と、約０．０１μｍのInGaN/GaN多重量子井戸活性層23と、約０．０３μｍのi-GaN層を順次形成し、このi-GaN層上にＰ型半導体層を形成している。
【００８１】
Ｐ型半導体層は、約０．１μｍのp-AlGaN層と、約０．５μｍのp-AlGaN/GaN超格子クラッド層と、約０．１μｍのp-GaNコンタクト層を順次積層させて構成しており、p-GaNコンタクト層の上面にはニッケル（Ni）と金（Au）を蒸着して金属電極を形成している。p-AlGaN層における有効キャリヤ濃度は５×1017cm-3、p-AlGaN/GaN超格子クラッド層における有効キャリヤ濃度は２×1018cm-3、p-GaNコンタクト層における有効キャリヤ濃度は１×1019cm-3である。
【００８２】
ここで、Ｎ型半導体に金属電極を形成するために、単結晶サファイア基板にはフォトリソグラフィー技術を用いて所要のマスクを形成し、単結晶サファイア基板をn-GaNバッファ層が露出するまでエッチングし、このエッチングによって形成された開口内にチタン（Ti）と金（Au）を蒸着してオーミック電極である金属電極を形成した。
【００８３】
このように構成したGaN系紫外ＬＥＤをクライオスタットの試料ホルダに固定して、クライオスタット内を10-4Pa以下とし、GaN系紫外ＬＥＤを所定の素子駆動時間を有する駆動パルス電流で駆動させた。図８は、クライオスタット内の試料ホルダの温度を４５０Ｋとし、GaN系紫外ＬＥＤに通電する駆動パルス電流を７５mA、電流密度を８３A/cm2）とした加速劣化試験条件下におけるGaN系紫外ＬＥＤの光出力の推移グラフである。駆動パルス電流は矩形波であって、素子駆動時間（パルス幅）を５０nsec、デューティ比を２５％とした。図８における素子駆動時間は連続動作時間に換算した値である。
【００８４】
図８から、GaN系紫外ＬＥＤの光出力が８０％まで減少するのに要した時間は、連続動作させた場合が１．７時間であるのに対して、パルス状の電流である上記の駆動パルス電流で駆動させた場合には４３時間となり、約２５倍となっていることがわかる。
【００８５】
このように、発光素子を駆動させる駆動パルス信号における素子駆動時間の短時間化による発光素子の長寿命化は、発光素子を構成している結晶材料によって限定されるものでないことは明らかである。
【００８６】
したがって、ZnCdO系、ZnMgO系、ZnBeO系、ZnOTe系などのII−VI族酸化亜鉛（ZnO）系の発光素子、III−Ｖ族ガリウム砒素（GaAs）系の発光素子、アルミニウム・ガリウム・砒素（AlGaAs）系の発光素子、ガリウム・リン（GaP）系の発光素子、インジウム・リン（InP）系の発光素子、窒化アルミニウム系（AlN）の発光素子、窒化ボロン（BN）系の発光素子、InAs系の発光素子、GaAsP系の発光素子、InGaAsP系の発光素子、InGaP系の発光素子、InN系の発光素子、InGaN系の発光素子、AlGaN系の発光素子、InAlGaN系の発光素子、GaInNAs系の発光素子などに対しても同様の効果が期待でき、電子と正孔の再結合を利用したキャリヤ注入型の半導体発光素子、ＬＥＤやレーザ・ダイオードなどの長寿命化を可能とすることができる。
【００８７】
特に、電子と正孔の再結合を利用して発光する発光素子とは、半導体材料で構成される発光素子に限定されるものではなく、有機エレクトロルミネセンス、無機エレクトロニクス材料、蛍光体などのように、材料中に存在する欠陥準位での電子と正孔の再結合に起因して生じる劣化によって光出力が減少する光出力装置を含み、このような光出力装置においても、駆動パルス信号における素子駆動時間の短時間化、及び駆動パルス信号における電流値の調整によって寿命の延長効果が期待できる。
【００８８】
すなわち、例えば、有機エレクトロルミネセンス素子を駆動させた際に生じる輝度の低下、つまり素子の劣化は、薄膜中の酸素や水などが核となって欠陥が増殖することによって進行することが知られているが、この欠陥増殖も、欠陥準位において電子と正孔とが再結合することにより放出される再結合エネルギーによって進行するため、駆動パルス信号における素子駆動時間の短時間化、及び駆動パルス信号における電流値の調整によって寿命の延長効果が期待できる。
【００８９】
同様に、電子と正孔の再結合を利用する蛍光体、例えばイットリウム・アルミニウム・ガーネット（YAG）、銀・アルミニウム添加硫化亜鉛（ZnS:Ag,Al）、銅・アルミニウム添加硫化亜鉛（ZnS:Cu,Al）、ユーロピウム添加硫化イットリウム酸素（Y2O2S:Eu）、亜鉛とケイ素の酸化物(Zn2SiO4)、窒化カルシウム・アルミニウム・ケイ素(CaAlSiN3)などにおいても、それらの輝度低下は蛍光体中における欠陥の増殖に起因するものであって、この欠陥増殖も欠陥準位における電子と正孔の再結合により放出される再結合エネルギーによって進行するため、駆動パルス信号における素子駆動時間の短時間化、及び駆動パルス信号における電流値の調整によって寿命の延長効果が期待できる。
【００９０】
上述した実施形態では、駆動パルス電流を矩形波としているが、矩形波に限定されるものではなく、三角波や正弦波、あるいは所定形状の波形などであってもよく、また、必ずしも周期的なパルス波である必要はなく、素子駆動時間Ｗが、電子・正孔再結合レートｎＣの逆数の値未満、すなわち、Ｗ＜１／ｎＣとなっていればよい。
【００９１】
また、駆動パルス電流の各素子駆動時間は、常に「１／ｎＣ」よりも短くなっている必要はなく、必要とされる輝度の条件を満たすために「１／ｎＣ」よりも長い素子駆動時間となることがあってもよく、所定間隔で素子駆動時間を「１／ｎＣ」よりも短くしてもよい。
【００９２】
駆動パルス電流の周期及びデューティ比の調整は駆動部の発光制御回路で行っており、必要に応じて駆動パルス電流の波形を適宜切替えながら発光部に入力してもよい。
【００９３】
特に、発光部に設けた発光素子では、前述した欠陥準位での電子・正孔再結合による欠陥の増殖または拡散が生じるだけでなく、宇宙線などによって欠陥が自然発生する場合があり、経時的な劣化が必ず生じるため、駆動部の発光制御回路では、発光素子の動作時間の累計を計測して、この累計の動作時間に基づいて素子駆動時間を調整した駆動パルス電流を発光素子に通電してもよい。
【図面の簡単な説明】
【００９４】
【図１】本発明の実施形態に係る電子装置の概略模式図である。
【図２】ZnSe系白色LED素子の光出力の素子駆動時間特性を示すグラフである。
【図３】ZnSe系白色LED素子の半減寿命の素子駆動時間特性依存性を示すグラフである。
【図４】ZnSe系白色LED素子の活性層における温度のデューティ比依存性を示すグラフである。
【図５】H0欠陥に起因した素子劣化におけるZnSe系白色LED素子の半減寿命の１／Ｔ特性を示すグラフである。
【図６】ドナ性に起因した素子劣化におけるZnSe系白色LED素子の半減寿命の１／Ｔ特性を示すグラフである。
【図７】ZnSe系白色LED素子の半減寿命のデューティ比依存性を示すグラフである。
【図８】GaN系紫外LED素子の光出力の素子駆動時間特性を示すグラフである。
【符号の説明】
【００９５】
10  電子装置
20' 発光部
20  ZnSe系白色ＬＥＤ
21  Ｎ型半導体層
22  Ｐ型半導体層
23  ZnCdSe/ZnSe多重量子井戸活性層
30  駆動部
【図１】
2008211160.tif 000003
【図２】
2008211160.tif 000004
【図３】
2008211160.tif 000005
【図４】
2008211160.tif 000006
【図５】
2008211160.tif 000007
【図６】
2008211160.tif 000008
【図７】
2008211160.tif 000009
【図８】
2008211160.tif 000010
【手続補正書】
【提出日】平成19年10月13日(2007.10.13)
【手続補正１】
【補正対象書類名】特許請求の範囲
【補正対象項目名】全文
【補正方法】変更
【補正の内容】
【特許請求の範囲】
【請求項１】
電子と正孔の再結合を利用して発光する発光部と、
この発光部にパルス状の駆動信号を入力して前記発光部を断続的に発光させる駆動部と
を有する電子装置において、
電子濃度をｎ、正孔濃度をｐ、電子の熱速度をvth:n、正孔の熱速度をvth:p、前記発光部に存在する欠陥準位の電子に対する捕獲断面積をσn、前記発光部に存在する欠陥準位の正孔に対する捕獲断面積をσp、前記駆動信号のパルス幅をＷとして、
前記駆動部は、前記駆動信号を、デューティ比に依存させることなく、
Ｗ＜１／｛ｎ・vth:n・σn・ｐ・vth:p・σp／（ｎ・vth:n・σn＋ｐ・vth:p・σp）｝
を満たすパルス幅Ｗとしたことを特徴とする電子装置。
【請求項２】
前記駆動信号を、
ｎ・vth:n・σn＜＜ｐ・vth:p・σpの場合には、Ｗ＜１／ｎ・vth:n・σnとし、
ｎ・vth:n・σn＞＞ｐ・vth:p・σpの場合には、Ｗ＜１／ｐ・vth:p・σpと
したことを特徴とする請求項１記載の電子装置。
【請求項３】
電子と正孔の再結合を利用して発光する発光部にパルス状の駆動信号を入力して前記発光部を断続的に発光させる電子装置の発光制御方法において、
電子濃度をｎ、正孔濃度をｐ、電子の熱速度をvth:n、正孔の熱速度をvth:p、前記発光部に存在する欠陥準位の電子に対する捕獲断面積をσn、前記発光部に存在する欠陥準位の正孔に対する捕獲断面積をσp、前記駆動信号のパルス幅をＷとして、
前記駆動部は、前記駆動信号を、デューティ比に依存させることなく、
Ｗ＜１／｛ｎ・vth:n・σn・ｐ・vth:p・σp／（ｎ・vth:n・σn＋ｐ・vth:p・σp）｝
を満たすパルス幅Ｗとすることを特徴とする電子装置の発光制御方法。
【手続補正２】
【補正対象書類名】明細書
【補正対象項目名】００１１
【補正方法】変更
【補正の内容】
【００１１】
本発明の電子装置では、電子と正孔の再結合を利用して発光する発光部と、この発光部にパルス状の駆動信号を入力して発光部を断続的に発光させる駆動部とを有する電子装置において、電子濃度をｎ、正孔濃度をｐ、電子の熱速度をvth:n、正孔の熱速度をvth:p、発光部に存在する欠陥準位の電子に対する捕獲断面積をσn、発光部に存在する欠陥準位の正孔に対する捕獲断面積をσp、駆動信号のパルス幅をＷとして、駆動部は、駆動信号を、デューティ比に依存させることなく、
Ｗ＜１／｛ｎ・vth:n・σn・ｐ・vth:p・σp／（ｎ・vth:n・σn＋ｐ・vth:p・σp）｝
を満たすパルス幅Ｗとすることとした。
【手続補正３】
【補正対象書類名】明細書
【補正対象項目名】００１２
【補正方法】変更
【補正の内容】
【００１２】
さらに、請求項１記載の電子装置において、駆動信号を、
ｎ・vth:n・σn＜＜ｐ・vth:p・σpの場合には、Ｗ＜１／ｎ・vth:n・σn、
ｎ・vth:n・σn＞＞ｐ・vth:p・σpの場合には、Ｗ＜１／ｐ・vth:p・σp、
としたことにも特徴を有するものである。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
また、本発明の電子装置の発光制御方法では、電子と正孔の再結合を利用して発光する発光部にパルス状の駆動信号を入力して前記発光部を断続的に発光させる電子装置の発光制御方法において、電子濃度をｎ、正孔濃度をｐ、電子の熱速度をvth:n、正孔の熱速度をvth:p、発光部に存在する欠陥準位の電子に対する捕獲断面積をσn、発光部に存在する欠陥準位の正孔に対する捕獲断面積をσp、駆動信号のパルス幅をＷとして、駆動部は、駆動信号を、デューティ比に依存させることなく、
Ｗ＜１／｛ｎ・vth:n・σn・ｐ・vth:p・σp／（ｎ・vth:n・σn＋ｐ・vth:p・σp）｝
を満たすパルス幅Ｗとすることとした。
【手続補正７】
【補正対象書類名】明細書
【補正対象項目名】００１６
【補正方法】変更
【補正の内容】
【００１６】
本発明によれば、駆動信号を、デューティ比に依存させることなく、
Ｗ＜１／｛ｎ・vth:n・σn・ｐ・vth:p・σp／（ｎ・vth:n・σn＋ｐ・vth:p・σp）｝
を満たすパルス幅Ｗとしたことによって、駆動信号のパルス幅と電子及び正孔の注入量を、発光部に存在する欠陥準位において電子と正孔とが再結合することにより放出される再結合エネルギーで増殖または拡散した欠陥準位に電子と正孔の両方が捕獲されて再結合が生じることのないパルス幅及び電子と正孔の注入量とすることができ、欠陥準位において電子と正孔とが再結合することを抑制できるので、電子と正孔の再結合により放出される再結合エネルギーの発生を防止できる。
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
電子と正孔の再結合を利用して発光する発光部にパルス状の駆動信号を入力して前記発光部を断続的に発光させる駆動部とを有する電子装置の発光制御方法において、
電子濃度をｎ、正孔濃度をｐ、電子の熱速度をvth:n、正孔の熱速度をvth:p、前記発光部に存在する欠陥準位の電子に対する捕獲断面積をσn、前記発光部に存在する欠陥準位の正孔に対する捕獲断面積をσp、前記駆動信号のパルス幅をＷとして、
前記駆動部は、前記駆動信号を、デューティ比に依存させることなく、
Ｗ＜１／｛ｎ・vth:n・σn・ｐ・vth:p・σp／（ｎ・vth:n・σn＋ｐ・vth:p・σp）｝
を満たすパルス幅Ｗとしたことを特徴とする電子装置の発光制御方法。
【請求項２】
前記駆動信号を、
ｎ・vth:n・σn＜＜ｐ・vth:p・σpの場合には、Ｗ＜１／ｎ・vth:n・σnとし、
ｎ・vth:n・σn＞＞ｐ・vth:p・σpの場合には、Ｗ＜１／ｐ・vth:p・σpと
したことを特徴とする請求項１記載の電子装置の発光制御方法。
【手続補正３】
【補正対象書類名】明細書
【補正対象項目名】０００１
【補正方法】変更
【補正の内容】
【０００１】
本発明は、電子と正孔の再結合を利用して発光する発光部を備えた電子装置の発光制御方法に関するものである。
【手続補正４】
【補正対象書類名】明細書
【補正対象項目名】００１１
【補正方法】変更
【補正の内容】
【００１１】
本発明の電子装置の発光制御方法では、電子と正孔の再結合を利用して発光する発光部にパルス状の駆動信号を入力して前記発光部を断続的に発光させる駆動部とを有する電子装置の発光制御方法において、電子濃度をｎ、正孔濃度をｐ、電子の熱速度をvth:n、正孔の熱速度をvth:p、前記発光部に存在する欠陥準位の電子に対する捕獲断面積をσn、前記発光部に存在する欠陥準位の正孔に対する捕獲断面積をσp、前記駆動信号のパルス幅をＷとして、駆動部は、駆動信号を、デューティ比に依存させることなく、
Ｗ＜１／｛ｎ・vth:n・σn・ｐ・vth:p・σp／（ｎ・vth:n・σn＋ｐ・vth:p・σp）｝
を満たすパルス幅Ｗとした。
【手続補正５】
【補正対象書類名】明細書
【補正対象項目名】００１２
【補正方法】変更
【補正の内容】
【００１２】
さらに、請求項１記載の電子装置の発光制御方法において、駆動信号を、
ｎ・vth:n・σn＜＜ｐ・vth:p・σpの場合には、Ｗ＜１／ｎ・vth:n・σn、
ｎ・vth:n・σn＞＞ｐ・vth:p・σpの場合には、Ｗ＜１／ｐ・vth:p・σp、
としたことにも特徴を有するものである。
【手続補正６】
【補正対象書類名】明細書
【補正対象項目名】００１５
【補正方法】削除
【補正の内容】